(57)【要約】【課題】高い電圧を取り出すことができる色素増感型太陽電池およびそれに用いる二酸化チタンナノ粒子の製法を提供する。【解決手段】透明電極１と、透明電極１に積層され、増感色素５を吸着している二酸化チタン膜４と、透明電極１に対向して設けられる対向電極２と、透明電極１および対向電極２の間に封止されている電解液３とを備える色素増感型太陽電池Ａであって、二酸化チタン膜４が、(010)結晶面が粒子表面積の５０％以上であって、多く露出するアナターゼ型二酸化チタンナノ粒子からなる。チタン酸アルカリ金属塩を出発物質とし、アルカリ金属イオンを水素イオンでイオン交換してH２TinO２n+１［式中、ｎは２〜５］を合成する第１工程と、H２TinO２n+１を有機アミン溶液で処理してH２TinO２n+１ナノシート溶液［式中、ｎは２〜５］を得る第２工程と、H２TinO２n+１ナノシート溶液を水熱処理して二酸化チタンナノ粒子を得る第３工程とからなる。【選択図】図１
2010177146.tif 000002
【特許請求の範囲】
【請求項１】
透明電極と、前記透明電極に積層され、増感色素を吸着している二酸化チタン膜と、前記透明電極に対向して設けられる対向電極と、前記透明電極および前記対向電極の間に封止されている電解液とを備える色素増感型太陽電池であって、
前記二酸化チタン膜が、(010)結晶面を有するアナターゼ型二酸化チタンナノ粒子であって、前記（010）結晶面の総面積が粒子表面積の５０％以上である
ことを特徴とする色素増感型太陽電池。
【請求項２】
チタン酸アルカリ金属塩を出発物質とし、アルカリ金属イオンを水素イオンでイオン交換してH２TinO２n+１［式中、ｎは２〜５］を合成する第１工程と、
前記H２TinO２n+１を有機アミン溶液で処理してH２TinO２n+１ナノシート溶液［式中、ｎは２〜５］を得る第２工程と、
前記H２TinO２n+１ナノシート溶液を水熱処理して二酸化チタンナノ粒子を得る第３工程とからなる
ことを特徴とする二酸化チタンナノ粒子の製法。
【請求項３】
K２Ti４O９を出発物質とし、Ｋ＋イオンをＨ＋イオンでイオン交換してH２Ti４O９を合成する第１工程と、
H２Ti４O９を有機アミン溶液で処理してH２Ti４O９ナノシート溶液を得る第２工程と、
H２Ti４O９ナノシート溶液を水熱処理して二酸化チタンナノ粒子を得る第３工程とからなる
ことを特徴とする請求項２記載の二酸化チタンナノ粒子の製法。
【請求項４】
Na２Ti３O７を出発物質とし、Na＋イオンをＨ＋イオンでイオン交換してH２Ti３O７を合成する第１工程と、
H２Ti３O７を有機アミン溶液で処理してH２Ti３O７ナノシート溶液を得る第２工程と、
H２Ti３O７ナノシート溶液を水熱処理して二酸化チタンナノ粒子を得る第３工程とからなる
ことを特徴とする請求項２記載の二酸化チタンナノ粒子の製法。
【発明の詳細な説明】
【技術分野】
【０００１】
本発明は、色素増感型太陽電池およびそれに用いる二酸化チタンナノ粒子の製法に関する。
【背景技術】
【０００２】
色素増感型太陽電池は、透明電極と、その表面に積層された増感色素を吸着している半導体層と、対向電極と、透明電極と対向電極との間に封止されている電解質とを基本的な構成要素とする。
色素増感型太陽電池に太陽光が照射されると、増感色素中の電子が励起され、励起された電子は半導体層から透明電極へ注入され、外部負荷を経由して対向電極へ移動する。このサイクルが繰り返されることにより発電が行われる。
【０００３】
従来より太陽電池の光電変換効率を高める開発が種々行われており、その代表的なものに特許文献１〜７がある。これらは、電極として用いる酸化チタン粉末の粒径を小さくしたり、その結晶構造を工夫するものである。また、特許文献８も酸化チタンの粒径とモルフォロジ−を変化させるものである。
しかし、これら特許文献１〜８の従来技術は、光電変換効率の向上には、それなりの効果があったものの、高い電圧を取り出すことには成功していない。
【先行技術文献】
【特許文献】
【０００４】
【特許文献１】特開２００２−１２１６８３号
【特許文献２】特開２００２−１２１０２４号
【特許文献３】特開２００２−１１７９１２号
【特許文献４】特開２００２−７６３９３号
【特許文献５】特開２００１−２６６９６４号
【特許文献６】特開２００１−２６１４３６号
【特許文献７】特開２００１−３５７８９９号
【特許文献８】特開２００７−７０１３６号
【発明の概要】
【発明が解決しようとする課題】
【０００５】
本発明は上記事情に鑑み、高い電圧を取り出すことができる色素増感型太陽電池およびそれに用いる二酸化チタンナノ粒子の製法を提供することを目的とする。
【課題を解決するための手段】
【０００６】
第１発明の色素増感型太陽電池は、透明電極と、前記透明電極に積層され、増感色素を吸着している二酸化チタン膜と、前記透明電極に対向して設けられる対向電極と、前記透明電極および前記対向電極の間に封止されている電解液とを備える色素増感型太陽電池であって、前記二酸化チタン膜が、(010)結晶面を有するアナターゼ型二酸化チタンナノ粒子であって、前記（010）結晶面の総面積が粒子表面積の５０％以上であることを特徴とする。
第２発明の二酸化チタンナノ粒子の製法は、チタン酸アルカリ金属塩を出発物質とし、アルカリ金属イオンを水素イオンでイオン交換してH２TinO２n+１［式中、ｎは２〜５］を合成する第１工程と、前記H２TinO２n+１を有機アミン溶液で処理してH２TinO２n+１ナノシート溶液［式中、ｎは２〜５］を得る第２工程と、前記H２TinO２n+１ナノシート溶液を水熱処理して二酸化チタンナノ粒子を得る第３工程とからなることを特徴とする。
第３発明の二酸化チタンナノ粒子の製法は、第２発明において、K２Ti４O９を出発物質とし、Ｋ＋イオンをＨ＋イオンでイオン交換してH２Ti４O９を合成する第１工程と、H２Ti４O９を有機アミン溶液で処理してH２Ti４O９ナノシート溶液を得る第２工程と、H２Ti４O９ナノシート溶液を水熱処理して二酸化チタンナノ粒子を得る第３工程とからなることを特徴とする。
第４発明の二酸化チタンナノ粒子の製法は、第２発明において、Na２Ti３O７を出発物質とし、Na＋イオンをＨ＋イオンでイオン交換してH２Ti３O７を合成する第１工程と、H２Ti３O７を有機アミン溶液で処理してH２Ti３O７ナノシート溶液を得る第２工程と、H２Ti３O７ナノシート溶液を水熱処理して二酸化チタンナノ粒子を得る第３工程とからなることを特徴とする。
【発明の効果】
【０００７】
第１発明によれば、二酸化チタン膜を構成するアナターゼ型二酸化チタンナノ粒子の(010)結晶面が、粒子表面積の５０％以上であって、多く露出している。そして、（010）結晶面の色素吸着ポテンシャルが高いため、色素を強く吸着し、表面積あたりの色素吸着量が従来の二酸化チタンよりかなり高くなる。このため、二酸化チタンナノ粒子表面がほとんど色素に覆われ、電解質溶液と二酸化チタン表面との接触が遮断される。光で励起された電子は、二酸化チタンから電解質溶液への逆流が抑えられるため、電子の逆流による電池電圧の低下が抑えられる。さらに光で励起された光電子は、強く吸着された色素からTiO2電極表面に移動するとき、移動しやすくなり、電子移動による電圧損失が小さいために、高い開路電圧が得られる。
第２発明によれば、球状とは全く異なる異形のアナターゼ粒子が得られる。そして、このようなアナターゼ型二酸化チタンナノ粒子は、(010)結晶面が粒子表面積の５０％以上であって、多く露出する特徴がある。
第３発明によれば、(010)結晶面が粒子表面積の６８％以上露出するアナターゼ型二酸化チタンナノ粒子が得られる。
第４発明によれば、(010)結晶面が粒子表面積の５２％以上露出するアナターゼ型二酸化チタンナノ粒子が得られる。
【図面の簡単な説明】
【０００８】
【図１】本発明に係る色素増感型太陽電池の模式図である。
【図２】本発明に係る太陽電池の開路電圧が高い理由の説明図である。
【図３】本発明に係る二酸化チタンナノ粒子の製法の説明図である。
【図４】二酸化チタンの特性と電池評価結果を示す表である。
【図５】本発明の方法で合成した葉っぱ状アナターゼ型二酸化チタンナノ粒子（試料Ａ）の透過型電子顕微鏡写真と電子線回折像である。
【図６】本発明の方法で合成した四角形アナターゼ型二酸化チタンナノ粒子（試料Ｂ）の透過型電子顕微鏡写真と電子線回折像である。
【発明を実施するための形態】
【０００９】
つぎに、本発明の実施形態を図面に基づき説明する。
（太陽電池の実施形態）
図１は本発明の色素増感型太陽電池Ａの模式図である。同図に基づき、本発明の太陽電池Ａの基本構成を説明する。
太陽電池Ａは、透明電極１と、この透明電極１に対向して設けられる対向電極２と、透明電極１と対向電極２との間に封止される電解液３を備えている。そして前記透明電極１には酸化物半導体層である二酸化チタン膜４が積層され、この前記二酸化チタン膜４には増感色素５が吸着されている。
前記二酸化チタン膜４は、(010)結晶面が粒子表面積の５０％以上であって、多く露出するアナターゼ型二酸化チタンナノ粒子からなることを特徴とする。
７は透明電極１と対向電極２との間に接続された外部負荷であり、このような閉回路に構成することにより電池として機能する。
【００１０】
以下、さらに詳しく説明する。
前記透明電極１は、ガラスやプラスチック製の透明基材１１の片面に導電性光透過膜１２を積層したものである。導電性光透過膜１２は、入射光を透過しやすいITO（インジウム−スズ酸化物）、FTO（フッ素ドープ酸化スズ）、IZO（インジウム−亜鉛酸化物）、ZnO（酸化亜鉛）などで形成される。この透明電極１は、可視光線を透過し、二酸化チタン膜４から電子を注入されるものである。
【００１１】
前記対向電極２は固定板２１の片面に導電膜２２が積層されたものである。導電膜２２としては、白金や黒鉛等が用いられる。
なお、この対向電極２と前記透明電極１とは図示しない適宜の枠体で固定されており、電解液３も保持されるようになっている。
【００１２】
前記電解液３は、二酸化チタン膜４へ電子を注入して正孔が生じた増感色素５に電子を供与して酸化され、対向電極２で電子を受容して還元されるという一連のサイクルを繰り返す酸化還元対を含有する溶液である。代表的な酸化還元対としては、Ｉ−／Ｉ３−があり、具体例としては、金属ヨウ化物とヨウ素の組合せを溶媒に溶いたもの等がある。
【００１３】
前記二酸化チタン膜４は、前記透明電極１にコーティング等の手法で積層される。この二酸化チタン膜４はアナターゼ型二酸化チタンナノ粒子が用いられるが、後述する製法で得られる(010)結晶面が粒子表面積の５０％以上であって、多く露出するものを用いるのが、本発明の特徴であり、それゆえに高い開路電圧が得られるものである。
この二酸化チタン膜４に吸着されている増感色素５は、公知のものがとくに制限なく用いられるが、吸収波長域が可視光域を含み、光励起されたときのエネルギーが二酸化チタン膜４の伝導帯のレベルよりも高いものであることを要する。
【００１４】
本発明の太陽電池Ａの発電原理は、つぎのとおりである。
図１の太陽電池Ａに光が照射されると、増感色素５内の電子が励起される。この励起された電子は二酸化チタン膜４から透明電極１へ注入され、外部電極７を経て対向電極２へ移動する。そして、対向電極２では、Ｉ３−が電子を与えられて還元される３Ｉ−になる。この３Ｉ−が電解液３内を拡散して増感色素５に達すると電子を与え、自らは酸化されてＩ３−に戻る。このサイクルが繰り返されることにより、発電が行われる。
【００１５】
既述のごとく、本発明の太陽電池Ａにおける二酸化チタン膜４を構成する二酸化チタン粒子は、アナターゼ結晶の(010)結晶面が粒子表面積の５０％以上であって、多く露出する特徴がある。そして、光触媒反応活性を評価した結果、(010)結晶面は光触媒活性が高いことがわかった。さらに色素増感型太陽電池用色素（N719色素）の吸着特性を測定した結果、(010)結晶面の色素吸着量が非常に高いことがわかった。したがって、本発明の色素増感型太陽電池Ａの電池特性を評価すると、市販の球状ナノ粒子（ST-01、P25）と比べ、開路電圧が高くなる。
【００１６】
上記のように開路電圧が高い理由は、つぎのとおりである。
図２に本発明の色素増感型太陽電池Ａの発電原理を示す。電池の最大電圧は、二酸化チタンの伝導帯エネルギー準位（Ec）とLiI/I2電解質溶液の酸化還元電位の差に対応する。すなわち、理論開路電圧（最大電圧）は0.9Ｖとなる。しかし、実際に、今までの電池はこれより低い電圧値（0.7〜0.8Ｖ）となっている。その理由は、電子移動過程における電圧損失である。光で励起された電子は、二酸化チタンの表面から電解質溶液への逆流は、電圧損失の一要因である。
結晶の表面構造や表面エネルギーは結晶面によって異なるため、結晶面の物質に対する吸着性能が異なることが一般的に知られている。今までのアナターゼ型二酸化チタンナノ粒子は特異的な結晶面が露出せず、すべての結晶面が均等的に露出する。そのために、色素を強く吸着する結晶面と弱く吸着する結晶面が混在する。光で励起された電子は、色素に覆われる二酸化チタンの表面から電解質溶液へ逆流することができないが、電解質溶液が色素に覆われていない二酸化チタン表面と接触している場合、励起された電子は、二酸化チタンから逆流して電解質溶液中のI３−と反応してI-を生成する反応が起こる。それによって電池電圧が低下する。従来の二酸化チタンナノ粒子では、色素の吸着が少ない結晶面からの電子逆流を防ぐことが困難である。
本発明で合成したアナターゼ型二酸化チタンは（010）結晶面が粒子表面積の５０％以上であって、多く露出している。この結晶面は、色素吸着ポテンシャルが高いため、色素を強く吸着し、表面積あたりの色素吸着量も高い。そのため、二酸化チタンナノ粒子の表面がほとんど色素に覆われ、電解質溶液と二酸化チタン表面との接触が遮断される。光で励起された電子は、二酸化チタンから電解質溶液への逆流が抑えられるため、電子の逆流による電池電圧の低下が抑えられる。また、（010）結晶面は、色素を強く吸着し、光で励起された光電子は、強く吸着された色素から二酸化チタン電極表面に移動するとき、移動しやすくなり、電子移動による電圧損失が小さいために、高い開路電圧が得られる。
【００１７】
（二酸化チタンナノ粒子の製法の実施形態）
つぎに、上記した(010)結晶面が多く露出するアナターゼ型二酸化チタンナノ粒子の製法を説明する。
図３は本発明に係る二酸化チタンナノ粒子の製法の説明図である。
同図に示すように、本発明に係る二酸化チタンナノ粒子の製法は、第１工程〜第３工程の順で実行される。
第１工程：チタン酸アルカリ金属塩を出発物質とし、アルカリ金属イオンを水素イオンでイオン交換してH２TinO２n+１［式中、ｎは２〜５］を合成する。
第２工程：前記H２TinO２n+１を有機アミン溶液で処理してH２TinO２n+１ナノシート溶液［式中、ｎは２〜５］を得る。
第３工程：前記H２TinO２n+１ナノシート溶液を水熱処理して二酸化チタンナノ粒子を得る。
【００１８】
また、上記製法を具体的に述べると、つぎの二つの製法がある。
（第１の製法）
K２Ti4O9を出発物質とし、Ｋ＋イオンをＨ＋イオンでイオン交換してH２Ti4O9を合成する第１工程と、H２Ti4O9を有機アミン溶液で処理してH２Ti4O9ナノシート溶液を得る第２工程と、H２Ti4O9ナノシート溶液を水熱処理して二酸化チタンナノ粒子を得る第３工程とからなる。
【００１９】
（第２の製法）
Na２Ti３O７を出発物質とし、Na＋イオンをＨ＋イオンでイオン交換してH２Ti３O７を合成する第１工程と、H２Ti３O７を有機アミン溶液で処理してH２Ti３O７ナノシート溶液を得る第２工程と、H２Ti３O７ナノシート溶液を水熱処理して二酸化チタンナノ粒子を得る第３工程とからなる。
【００２０】
（本発明の製法の特徴）
（１）上記第１または第２の製法によると、合成した二酸化チタンナノ粒子の形状は、反応温度、反応溶液のpHなどで制御することができ、葉っぱ状、四角形、棒状などの形状アナターゼ型二酸化チタンナノ粒子を得ることができる。
（２）上記第１または第２の製法によると、合成された二酸化チタンナノ粒子の表面は、アナターゼ結晶の(010)結晶面が粒子表面積の５０％以上であって、多く露出する特徴がある。そして、(010)結晶面は光触媒活性が高く、さらに(010)結晶面は色素吸着量も非常に高いという特徴がある。
【実施例】
【００２１】
以下に、上記実施形態の各実施例を説明する。
（色素増感型太陽電池の実施例）
（１）TiO2電極の作製
後述する実施例１または２で合成した二酸化チタンナノ粒子（１ｇ）、0.2 mol/dm3  HNO3溶液（５ｍL）、添加物混合溶液（１ｍL）をガラス瓶に入れ、３０分間掻き混ぜて二酸化チタンのペースト状試料を作製した。添加物混合溶液は、３wt％のTriton X-100、５wt％のアセチルアセトン、１０wt％のポリエチレングリコール（PEG、分子量20,000）を含んだ水溶液である。２種類の二酸化チタンナノ粒子混合試料のペーストは、それぞれの二酸化チタンナノ粒子のペーストを所定の割合で混合して作製した。
FTO導電性ガラス（サイズ：２５mm×２５mm角）の両端表面に粘着テープ（商品名：セロテープ）を貼り付け、二酸化チタンペーストを粘着テープ（商品名：セロテープ）が貼り付けていないところに入れ、ガラス棒を粘着テープ（商品名：セロテープ）の表面に沿って二酸化チタンペーストを均一に塗布し、FTO導電性ガラス表面に二酸化チタン膜を付けた。粘着テープ（商品名：セロテープ）の厚みを150μｍに設定し、膜の厚みを一定にした。作製した二酸化チタン膜試料を４０℃で４時間乾燥した後、480℃、１時間加熱処理してFTO導電性ガラス表面に二酸化チタン2膜を焼き付けた。
N719色素（cis-di(thiocyanate)bis (2,2’-bipyridyl-4,4’-dicarboxylate)-ruthenium(II) bis-tetrabutylammonium ）をエタノール溶媒に溶かし、３×１０-4 mol/dm3のN719溶液を調製した。480℃で熱処理した二酸化チタン膜試料を色素溶液に２４時間漬けて、二酸化チタン膜に色素を吸着させて、二酸化チタン膜電極（透明電極１および二酸化チタン膜４）を完成した。
（２）白金電極の作製
ITO導電性ガラスの表面に0.01 mol/dm3  H2PtCl6のエタノール溶液を塗布し、乾燥した後、386℃で１時間加熱処理し、ITO導電性ガラスの表面に白金の膜を付けた（対向電極２）。
（３）電解質溶液
0.1 mol/dm3  LiI、0.6 mol/dm3  1,2-dimethyl-3-n-propylimidazolium iodide、0.05 mol/dm3  I2、1 mol/dm3 4-tert-butylpyridineのアセトニトリル混合溶液は電解質溶液に使用した（電解質溶液３）。
【００２２】
電池の組み立てと特性評価
二酸化チタン電極に電解質溶液を加え、白金電極を重ねてグリップで止め、電池（太陽電池Ａ）を作製した。電池の二酸化チタン電極側に５mm×５mm角を切り抜いたマスクを付け、光照射範囲を２５mm2に制限した。電池を可変抵抗器に繋いで、太陽光シンミュレーター光源の光をマスク側から電池に照射した。抵抗器で抵抗値を変えながら、電池の電流、電圧変化をデジタルメーターで測定した。電池に照射する光の強度をAM1.5（100mW/cm2）となるように設定した。
光の強度、測定した電流、電圧値から開路電圧Voc(Ｖ)、短絡電流Jsc(mA-cm2)、フィルファクターff、太陽エネルギー変換率（％）を求めた。
【００２３】
電圧の向上効果を、つぎの要領で確認した。
比較例として、市販アナターゼ型二酸化チタン試料（ST-01とP25）を用いた太陽電池を上記と同様の条件で作製し、その開路電圧を計測した。結果は、以下のとおりである。
ST-01：  0.666Ｖ
P25：  0.710Ｖ
上記実施例の開路電圧は、以下のとおりである。
葉っぱ状粒子（試料Ａ）：  0.744Ｖ
四角形粒子（試料Ｂ）：  0.733Ｖ
【００２４】
上記のとおり本発明の実施例における開路電圧は市販アナターゼ試料を用いた比較例の開路電圧より高い。開路電圧は、太陽電池の作製条件の変動による影響が小さいことから、(010)結晶面露出試料は、従来の方法で合成した試料より高い電圧をもつ特性がある。
以上のように本発明の太陽電池は、その電圧を上げることができ、太陽エネルギーの変換率を向上することができる。さらに(010)結晶面露出試料は以上の方法での合成しか報告されていない。
また、市販アナターゼ試料ST-01（８５％）に葉っぱ状粒子（試料Ａ、１５％）を加えた混合試料（試料Ｃ）の開路電圧（0.700Ｖ）は、ST-01の開路電圧（0.666Ｖ）より高くなっている。このように、本発明の(010)結晶面露出試料を添加することでも、開路電圧を向上することができる。
【００２５】
（二酸化チタンナノ粒子の製法の実施例）
二酸化チタンナノ粒子の製法の各実施例を、以下に説明する。
【００２６】
（実施例１）
K2Ti4O9（四チタン酸カリウム）から二酸化チタンナノ粒子の合成
（第１工程）
大塚化学製K2Ti4O9（四チタン酸カリウム）１０ｇを１mol/dm3  HCl溶液（１L）に入れ、１日間攪拌処理した。処理した試料をろ過、水洗した。得た試料をもう一度、１ mol/dm3  HCl溶液（1L）に入れ、１日攪拌処理し、ろ過、水洗した。この処理により、K2Ti4O9に含まれたＫ＋イオンをＨ＋イオンでイオン交換して四チタン酸H2Ti4O9を合成した。
（第２工程）
H2Ti4O9（４g）と0.13 mol/dm3  TMAOH（テトラブチルアンモニウム水酸化物）溶液中（４０ｍL）を内容積８０ｍLのテフロン（登録商標）で内張りオートクレーブに封入して、100℃、２４時間水熱処理することで、TMA＋イオンを層間に挿入した。得られた試料に蒸留水を加え、500ｍLの溶液とした。この溶液を１日攪拌処理して、TMA-H2Ti4O9ナノシート溶液を得た。溶液のpHは11.2である。
（第３工程）
TMA- H2Ti4O9ナノシート溶液を３mol/dm3  HCｌ溶液、あるいは２mol/dm3  KOH溶液でpH調製した。pH11.2より低い溶液は３mol/dm3  HCｌ溶液で調整し、pH11.2より高い溶液は２mol/dm3  KOH溶液で調整した。pH調製したTMA-H2Ti4O9ナノシート溶液（５０ｍL）を内容積80ｍLのテフロン（登録商標）で内張りオートクレーブに封入して、所定温度で２４時間水熱処理して二酸化チタンナノ粒子を合成した。水熱処理は、100〜150℃の温度範囲で行った。水熱処理後、合成したTiO2を遠心分離し、水洗、乾燥した。
（結晶面と（010）結晶面の露出割合）
pH１、100℃では棒状ルチル粒子、pH11.2、130℃では葉っぱ状アナターゼ粒子（試料Ａ）、pH13.8、140℃では葉っぱ状アナターゼ粒子が得られた。この葉っぱ状アナターゼナノ粒子（試料Ａ）について透過型電子顕微鏡を用いて結晶粒子の形状と結晶面を調べた。図５に写真から薄い葉っぱ状粒子であることがわかる。電子線回折像には、（001）、（101）および（200）回折点が観測されることから（010）結晶面は観測方向に垂直している、すなわち観測方向に対し直角な面となっていることがわかる。すなわち、葉っぱ状粒子の表面は（010）結晶面に対応することである。このことは、高分解能電子顕微鏡写真の結晶格子像からも確認できる。
粒子の（010）結晶面の露出割合を計算するために、結晶軸[100]、[001]、[010]の方位の平均粒子サイズをSherrerの方法で求めた。[100]と[001]方位の平均粒子サイズは、それぞれ（200）と（004）のXRD回折ピークの半値幅から求めた。[010]方位の平均粒子サイズ（L(010)）は、まず、（211）回折ピークから[211]方位の平均粒子サイズ（L(211)）を求め、[211]方位と[010]方位との結晶構造の関係からL(010)＝0.364L(211)で求めた。
葉っぱ状粒子の結晶軸[100]、[001]、[010]の方位の平均粒子サイズは、それぞれ44 nm、194 nm、18 nmである。この粒子形状から（010）結晶面の露出割合は約６８％である。
このようにアナターゼ型二酸化チタンナノ粒子は、(010)結晶面を多く露出する特徴があることがわかった。
【００２７】
（実施例２）
Na2Ti３O7（三チタン酸ナトリウム）から二酸化チタンナノ粒子の合成（未発表内容）
（第１工程）
Na2CO3とTiO2（アナターゼ型）をNa2CO3：TiO2モル比＝1.1：3となるように乳鉢で混合した後、ボールミルで１日粉砕した。粉砕した試料を850℃、24時間加熱処理した。得た試料をボールミルで１日粉砕した後、850℃、２４時間加熱処理してNa2Ti３O7（三チタン酸ナトリウム）を得た。
（第２工程）
Na2Ti３O7（１０ｇ）を１mol/dm3  HNO3溶液（１L）に入れ、１日間攪拌処理した後、ろ過、水洗した。得た試料をもう一度、１mol/dm3   HNO3溶液（１L）に入れ、１日攪拌処理し、ろ過、水洗した。この処理により、Na2Ti３O7に含まれたNa+イオンをH＋イオンでイオン交換して三チタン酸H2Ti3O7を合成した。
（第３工程）
H2Ti3O7（４g）と0.13 mol/dm3  TMAOH（テトラブチルアンモニウム水酸化物）溶液中（４０ｍL）を内容積８０ｍLのテフロン（登録商標）で内張りオートクレーブに封入して、130℃、２４時間水熱処理することで、TMA＋イオンを層間に挿入した。得られた試料に蒸留水を加え、500ｍLの溶液とした。  この溶液を1日攪拌処理して、TMA-H2Ti3O7ナノシート溶液を得た。溶液のpHは11.6である。
TMA-H2Ti3O7ナノシート溶液を３mol/dm3  HCl溶液、あるいは２mol/dm3  KOH溶液でpH調製した。pH11.6より低い溶液は３mol/dm3  HCl溶液で調整し、pH11.6より高い溶液は２mol/dm3  KOH溶液で調製した。ｐH調整したTMA-H2Ti3O7ナノシート溶液（５０ｍL）を内容積８０ｍLのテフロン（登録商標）で内張りオートクレーブに封入して、所定温度で２４時間水熱処理して二酸化チタンナノ粒子を合成した。水熱処理は、100〜160℃の温度範囲で行った。水熱処理後、合成した二酸化チタンを遠心分離し、水洗、乾燥した。
（結晶面と（010）結晶面の露出割合）
pH0.3、120℃では棒状ルチル粒子、pH3.4、160℃では四角形アナターゼ粒子（試料Ｂ）、pH７〜１２、130℃では葉っぱ状アナターゼ粒子、pH13.8、130℃では球状のブルーカイト粒子が生成した。
図６は四角形アナターゼナノ粒子（試料Ｂ）の透過型電子顕微鏡写真と電子線回折像である。合成したナノ粒子は、薄い四角形粒子である。電子線回折像には、（001）、（101）および（200）回折点が観測されることから（010）結晶面は観測方向に垂直している、すなわち観測方向に対し直角な面となっていることがわかる。すなわち、葉っぱ状粒子の表面は（010）結晶面に対応することである。このことは、高分解能電子顕微鏡写真の結晶格子像からも確認できる。
実施例１と同様の手法で結晶面の露出割合を求めた。四角形粒子の結晶軸[100]、[001]、[010]の方位の平均粒子サイズは、それぞれ２２nm、２５nm、１１nmである。この粒子形状から（010）結晶面の露出割合は約５２％である。
このようにアナターゼ型二酸化チタンナノ粒子は、(010)結晶面を多く露出する特徴があることがわかった。
【００２８】
（色素吸着量の測定）
合成したアナターゼ型二酸化チタン試料Ａと試料Ｂの色素吸着量を測定した。比較のため、市販のST-01試料の色素吸着量も測定した。測定は次のように行った。
二酸化チタンナノ粒子（１０mg）を３×１０−４mol/dm3 N719のエタノール溶液（１０mL）に入れ、２４時間漬ける。その後、遠心分離で溶液と二酸化チタン粒子を分離する。吸着後のN719溶液の濃度を分光光度法で測定し、吸着前の濃度との差から吸着された色素の量を算出した。さらに窒素吸着BET法で二酸化チタンの比表面積を測定した。色素の吸着量と比表面積から、二酸化チタンの表面積あたりの色素吸着量を求めた。試料Ａと試料Ｂの色素吸着量はそれぞれ1.4×１０-6 mol/m2 と1.2×１０-6 mol/m2である。これらの値は、ST-01の色素吸着量3.7×１０-7 mol/m2 よりかなり大きい。
この結果から(010)結晶面を多く露出する本発明の製法で合成したアナターゼ型二酸化チタンナノ粒子は、色素を吸着する能力が高いことがわかった。
【符号の説明】
【００２９】
１    透明電極
２    対向電極
３    電解液
４    二酸化チタン膜
５    増感色素
Ａ    太陽電池
【図１】
2010177146.tif 000003
【図２】
2010177146.tif 000004
【図３】
2010177146.tif 000005
【図４】
2010177146.tif 000006
【図５】
2010177146.tif 000007
【図６】
2010177146.tif 000008